(57)【要約】  本発明は、化学分野に関係しており、ブレンドであって、例えば印刷産業、織物産業、紙およびグラフィック産業におけるロールおよびロールカバーに使用することができるブレンドに関する。本発明の課題は、改善された物理的特性を有するブレンド、および容易でエネルギー効率が良くかつ経済的なその製造方法を示すことにある。この課題は、ゴムと熱可塑性ポリウレタン５〜８０質量％からなる、熱可塑性ポリウレタンとゴムからのブレンドであって、ここで、ゴムとポリウレタンとの接触領域においてこれらの材料のかみ合わせ状結合が一緒に存在している前記ブレンドによって解決される。さらに、前記課題は、少なくとも１つのゴムおよびポリウレタンの前駆体５〜８０質量％を添加して均一化する方法において、前記前駆体が、１つ以上のポリイソシアネートおよび１つ以上の高分子グリコールおよび少なくとも１つの鎖延長剤からのプレポリマーである、および／またはポリイソシアネート、高分子グリコール、および鎖延長剤のモノマーである、前記方法によって解決される。【特許請求の範囲】
【請求項１】
熱可塑性ポリウレタンとゴムからのブレンドであって、ゴムまたはゴム混合物と、前記ブレンドに対して５〜８０質量％の、前記ゴムまたは前記ゴム混合物中に均一化されて存在している１つまたは複数の熱可塑性ポリウレタンとからなり、かつ、ゴムまたはゴム混合物とポリウレタンとの接触領域において、これらの材料のかみ合わせ状結合が相互に存在している、前記ブレンド。
【請求項２】
請求項１に記載のブレンドにおいて、ゴムまたはゴム混合物として、合成ゴム、天然ゴム、アクリレートゴム、クロロプレンゴム、ハロゲンブチルゴム、ポリウレタンゴム、イソプレンゴム、ブチルゴム、ニトリル・ブタジエンゴム、熱可塑性エラストマー、熱可塑性加硫物および／またはプラストマーまたはそれらの混合物、有利には加硫されたゴムまたはゴム混合物が存在している、請求項１に記載のブレンド。
【請求項３】
請求項１に記載のブレンドにおいて、熱可塑性ポリウレタンが該ブレンドに対して７０質量％まで存在している、請求項１に記載のブレンド。
【請求項４】
熱可塑性ポリウレタンとゴムからのブレンドの製造方法であって、少なくとも１つのゴムまたは少なくとも１つのゴム混合物を均一化し、ここで、均一化後に、ポリウレタンの前駆体を前記ブレンドに対して５〜８０質量％添加して均一化する前記方法において、前記前駆体が、
・１つ以上のポリイソシアネートと、１つ以上の高分子グリコールと、少なくとも１つの鎖延長剤とからの１つまたは複数のプレポリマーである、
ならびに／または
・１つまたは複数のポリイソシアネート、高分子グリコールおよび鎖延長剤のモノマーである、
前記熱可塑性ポリウレタンとゴムからのブレンドの製造方法。
【請求項５】
請求項４に記載の方法において、ゴムまたはゴム混合物として、合成ゴム、天然ゴム、アクリレートゴム、クロロプレンゴム、ハロゲンブチルゴム、ポリウレタンゴム、イソプレンゴム、ブチルゴム、熱可塑性エラストマー、熱可塑性加硫物および／またはプラストマーまたはそれらの混合物を使用する、請求項４に記載の方法。
【請求項６】
請求項５に記載の方法において、ゴムまたはゴム混合物として、ジエンゴムおよび／または水素化ジエンゴム、特にニトリルゴム、例えばニトリル・ブタジエンゴム、カルボキシル化ニトリル・ブタジエンゴム、水素化ニトリル・ブタジエンゴム、水素化カルボキシル化ニトリル・ブタジエンゴム、ニトリル・イソプレンゴム、ブタジエンゴムおよび／またはスチレン・ブタジエンゴムを使用する、請求項５に記載の方法。
【請求項７】
請求項４に記載の方法において、ポリイソシアネートとして、脂肪族、芳香族、脂環式および／または芳香脂肪族ポリイソシアネート、特にジイソシアネートを使用する、請求項４に記載の方法。
【請求項８】
請求項４に記載の方法において、ポリオレフィン、ポリカーボネート、ポリアセテート、ポリシロキサン、ポリカプロラクトン、ポリエステル、ポリエーテルおよび／またはポリエステルとポリエーテルからのブロックコポリマー、またはそれらの混合物をベースにする高分子グリコールを使用する、請求項４に記載の方法。
【請求項９】
請求項４に記載の方法において、鎖延長剤として、アミン系化合物、イソシアネート反応性水素原子を含む多官能性化合物、ジオール、ジアミンおよび／またはそれらの物質の混合物を使用する、請求項４に記載の方法。
【請求項１０】
請求項４に記載の方法において、前記プレポリマーを、１つ以上のポリイソシアネートと１つ以上の高分子グリコールとの混合および反応によって製造する、請求項４に記載の方法。
【請求項１１】
請求項４に記載の方法において、加硫剤、架橋剤および／または助剤および添加剤、例えば硫黄化合物、促進硫黄化合物、過酸化物、過酸化水素・架橋助剤化合物、フェノール樹脂、触媒、可塑化油、有機充填剤、無機充填剤、酸化防止剤、可塑剤、ＵＶ安定剤、難燃剤および／または添加剤を使用する、請求項４に記載の方法。
【請求項１２】
請求項４に記載の方法において、前記ブレンドに対して５〜８０質量％の、１つ以上のポリイソシアネートと１つ以上の高分子グリコールからのプレポリマーを、鎖延長剤と一緒に添加して均一化する、請求項４に記載の方法。
【請求項１３】
請求項４に記載の方法において、均一化および加硫を、インナーミキサー、ロールミルおよび／または押出機で実現する、請求項４に記載の方法。
【発明の詳細な説明】
【技術分野】
【０００１】
本発明は、化学分野に関係し、熱可塑性ポリウレタンとゴムからのブレンドであって、例えば優れた機械的特性、優れた破断強度および摩耗強度、優れた減衰特性、高い耐化学薬品性が求められる適用、例えば印刷産業、織物産業、紙およびグラフィック産業におけるロールおよびロールカバー、産業用車輪、バンパー、ポンプインペラーまたはドライブベルトに使用することができる前記ブレンド、ならびにその製造方法に関する。
【０００２】
適用をめざす研究の関心は、自体公知のポリマーの特性を組み合わせられるように、自体公知のポリマーの組み合わせに向けられている。そのような組合せの結果がいわゆるポリマーブレンドである。ポリマーブレンドと呼ばれるのは、化学的に異なるポリマーの混合物であり、ここで、それらのポリマーの化学的差異の原因は、その非混合性および部分混合性である。ポリマーブレンドは、その化学的構造、分子領域でのその鎖状分子配置、および超分子領域での、形態と呼ばれるその配列状態（Ｏｒｄｎｕｎｇｓｚｕｓｔａｎｄ）によって特徴付けられている。種々のポリマーの混合において生じるポリマーブレンドは、個々のポリマーと比べて改善された機械的特性および摩擦学的特性を有していることがある、それというのは、ここで、前記ポリマーブレンドの特性が、関与するポリマーの特性の組合せの結果として生じるからである（Ｏｔｔ、Ｋ．Ｈ．ら：Ｋｕｎｓｔｓｔｏｆｆｈａｎｄｂｕｃｈ、Ｐｏｌｙｍｅｒｂｌｅｎｄｓ、１、Ｃａｒｌ  Ｈａｎｓｅｒ  Ｖｅｒｌａｇ、１９９３）。
【０００３】
複数のポリマーの混合物は、ポリマーブレンドと呼ばれる。ポリマーブレンドは、２つ以上の異なるポリマーの巨視的に均一な混合物であると定義される。ポリマーブレンドは、多くの場合、溶融したポリマーを強く機械的に混合することによって製造され、ここで、均一な物質が生じる。この溶融物を冷却する場合、ポリマー鎖は、微細に分布し続けて、前記ブレンドの特性プロフィールが長期にわたって保たれるポリマーそれぞれの特性の重なりであるようにする（Ｗｉｋｉｐｅｄｉａ、見出語Ｐｏｌｙｍｅｒｂｌｅｎｄ）。
【０００４】
ポリウレタンとゴムからの多数の組成物が先行技術から公知である。
【０００５】
ＵＳ５３７６７２３からは、熱可塑性ポリウレタンエラストマーブレンドが公知であり、このブレンドは、少なくとも３０〜最大で４０体積％のポリウレタン成分と、少なくとも６０〜最大で７０体積％のニトリルゴムで構成されており、可塑剤を添加して約５５〜７０のショアＡ硬度を有するものである。ここで、前記ポリウレタン成分は、ポリイソシアネートを少なくとも５０質量％含み、前記ニトリルゴム成分は、アクリロニトリルを約３４モル％含む。
【０００６】
ＵＳ６２９１５８７からは、６０℃未満のガラス転移温度を有する硬質熱可塑性ポリウレタンと、ゴム、熱可塑性エラストマー、熱可塑性加硫物およびプラストマーの群からの、−２０℃未満のガラス転移温度を有するゴム状物質とからの複合材料が公知である。ここで、前記熱可塑性ポリウレタン対前記ゴムの質量比は、最大で５０：５０である。
【０００７】
ＵＳ３６７８１２９からは、ポリ塩化ビニル、ポリエーテルウレタンおよびブタジエン・アクリロニトリルコポリマーを含む熱可塑性ポリマーブレンドがさらに公知であり、ここで、この混合物は、比粘度０．２８〜０．４を有するハロゲン化ポリビニル樹脂を６５〜８０質量部、ムーニー粘度４７〜７０を有する硬化していない脂肪族炭化水素ジエン・脂肪族ニトリルゴムコポリマーを５〜２５質量部、ならびに３５０°Ｆにおけるメルトインデックス０〜１００を有するポリエーテルポリウレタンを５〜２５質量部有するものである。
【０００８】
ＵＳ４１４３０９２からは、アクリロ・ニトリルゴムの硬度を変化させるための方法が公知であり、ここで、ゴムプレポリマーと硬化剤との混合において、硬化したゴムの硬度をゴム混合物の所望硬度に調節するために多量の可塑剤が添加される。ここで、この可塑剤は、エステル可塑剤２５％〜７５％と、ポリウレタンエラストマーとアミンとの粘性の揮発性反応生成物７５％〜２５％とからなる混合物であり、ここで、このエステル可塑剤は、ゴムおよびポリウレタン反応生成物、フタル酸ジオクチル、フタル酸ジブチル、アジピン酸ジオクチルおよびセバシン酸ジオクチルとの一般的な相溶特性を有するものである。
【０００９】
さらに、ＵＳ４３７４１９２からは、被覆されたキャリア粒子とトナー粒子との組み合わせからなる、写真式複合機の現像剤が公知であり、ここで、この被覆は、ブタジエン・アクリロニトリルゴムの混合物からなる。アクリロニトリル２０質量％〜４０質量％およびポリウレタンエラストマーを含むこの混合物は、有機溶剤中に可溶性である。
【００１０】
ヒドロキシル末端ポリブタジエンとトルエンジイソシアネートと架橋剤である１，１，１−トリメチロールプロパンとを、ニトリル・ブタジエンゴム、硫黄および充填剤を含む溶液中で同時に反応させることによるポリウレタンの合成も公知である（Ｄｅｓａｉ，Ｓ．ら：Ｊ．Ｍａｃｒｏｍｏｌ．Ｓｅｉ．２００１、３８、７１１〜７２９）。
【００１１】
自己合成した（ｓｅｌｂｓｔｓｙｎｔｈｅｔｉｓｉｅｒｔ）ポリウレタンアイオノマーとニトリル・ブタジエンゴムからの混合物を溶融混合法によって製造することも同じく公知である。ここで、この混合物は、硫黄架橋剤で加硫されて、同時にトリイソシアネートによって架橋される（Ｄｉｍｉｔｒｉｅｖｓｋｉ，Ｉ：Ａｄｖ．Ｐｏｌｙ．Ｂｌｅｎｄｓ＆Ａｌｌｏｙｓ、１９９３、４、１９〜２９）。
【００１２】
結晶性のポリオール化合物とポリイソシアネート化合物からなるポリウレタン前駆体系と、過酸化物硬化可能な水素化ニトリル・ブタジエンゴムとの混合物の製造がさらに公知である（Ｓｅｂｅｎｉｋ，Ｕら：Ａｐｐｌ．Ｐｏｌｙ．Ｓｃｉ．２０１２、１２５、Ｅ４１〜Ｅ４８；Ｋａｒｇｅｒ−Ｋｏｃｓｉｓ，Ｊ．ら；Ｗｅａｒ  ２０１０、２６８、４６４〜４７２）。ここで、このポリウレタン前駆体の同時の反応は、ポリイソシアネート化合物の非ブロック化後に達成され、水素化ニトリル・ブタジエンゴムの架橋は、加硫工程の間に達成される。
【００１３】
ポリウレタン・シリカハイブリッド網目構造およびアクリロニトリル・ブタジエンゴムを溶融混合によって製造することがさらに公知である。ここで、シリカ表面でのイソシアネート末端プレポリマーとヒドロキシル基との反応が提案されており、この反応は、ニトリル・ブタジエンゴムの架橋で生じる（Ｔａｎ，Ｊ．Ｈ．：ｅＸＰＲＥＳＳ  Ｐｏｌｙ．Ｌｅｔｔ．２０１２、６、５８８〜６００）。
【００１４】
先行技術の欠点は、公知の熱可塑性ポリマーブレンドが、不充分な物理的特性を有していることである。熱可塑性ポリマーブレンドを製造するための公知の方法が、エネルギーを消費し、かつ費用がかかることも欠点である。
【００１５】
本発明の課題は、改善された物理的特性を有する、熱可塑性ポリウレタンとゴムからのブレンド、および容易でエネルギー効率が良くかつ経済的なその製造方法を提示することにある。
【００１６】
前記課題は、請求項に示される発明によって解決される。本発明の有利な実施態様は、下位請求項の対象である。
【００１７】
本発明による熱可塑性ポリウレタンとゴムからのブレンドは、ゴムまたはゴム混合物と、前記ブレンドに対して５〜８０質量％の、前記ゴムまたは前記ゴム混合物中に均一化されて存在している１つまたは複数の熱可塑性ポリウレタンとからなり、およびここで、ゴムまたはゴム混合物とポリウレタンとの接触領域には、これらの材料のかみ合わせ状結合（Ｖｅｒｚａｈｎｕｎｇ）が相互に存在している。
【００１８】
ゴムまたはゴム混合物として、合成ゴム、天然ゴム、アクリレートゴム、クロロプレンゴム、ハロゲンブチルゴム、ポリウレタンゴム、イソプレンゴム、ブチルゴム、ニトリル・ブタジエンゴム、熱可塑性エラストマー、熱可塑性加硫物および／またはプラストマーまたはそれらの混合物、有利には加硫されたゴムまたはゴム混合物が存在しているのが有利である。
【００１９】
熱可塑性ポリウレタンが前記ブレンドに対して７０質量％まで存在しているのも同じく有利である。
【００２０】
熱可塑性ポリウレタンとゴムからのブレンドを製造するための本発明による方法では、少なくとも１つのゴムまたは少なくとも１つのゴム混合物が均一化され、ここで、均一化後に、ポリウレタンの前駆体が前記ブレンドに対して５〜８０質量％添加されて均一化され、ここで、前記前駆体は、
・１つ以上のポリイソシアネートと、１つ以上の高分子グリコールと、少なくとも１つの鎖延長剤とからの１つもしくは複数のプレポリマーである、
ならびに／または
・１つまたは複数のポリイソシアネート、高分子グリコールおよび鎖延長剤のモノマーである。
【００２１】
ゴムまたはゴム混合物として、合成ゴム、天然ゴム、アクリレートゴム、クロロプレンゴム、ハロゲンブチルゴム、ポリウレタンゴム、イソプレンゴム、ブチルゴム、熱可塑性エラストマー、熱可塑性加硫物および／またはプラストマー、またはそれらの混合物が使用されるのが有利である。
【００２２】
ゴムまたはゴム混合物として、ジエンゴムおよび／または水素化ジエンゴム、特にニトリルゴム、例えばニトリル・ブタジエンゴム、カルボキシル化ニトリル・ブタジエンゴム、水素化ニトリル・ブタジエンゴム、水素化カルボキシル化ニトリル・ブタジエンゴム、ニトリル・イソプレンゴム、ブタジエンゴムおよび／またはスチレン・ブタジエンゴムが使用されるのも同じく有利である。
【００２３】
ポリイソシアネートとして、脂肪族、芳香族、脂環式および／または芳香脂肪族ポリイソシアネート、特にジイソシアネートが使用されるのがさらに有利である。
【００２４】
高分子グリコールであって、ポリオレフィン、ポリカーボネート、ポリアセテート、ポリシロキサン、ポリカプロラクトン、ポリエステル、ポリエーテルおよび／またはポリエステルとポリエーテルからのブロックコポリマー、またはそれらの混合物をベースにする高分子グリコールが使用されるのも同じく有利である。
【００２５】
鎖延長剤として、アミン系化合物、イソシアネート反応性水素原子を含む多官能性化合物、ジオール、ジアミンおよび／またはそれらの物質の混合物が使用される場合も有利である。
【００２６】
前記プレポリマーが、１つ以上のポリイソシアネートと１つ以上の高分子グリコールとの混合および反応によって製造される場合がさらに有利である。
【００２７】
加硫剤、架橋剤および／または助剤および添加剤、例えば硫黄化合物、促進硫黄化合物（ｂｅｓｃｈｌｅｕｎｉｇｔｅ  Ｓｃｈｗｅｆｅｌｖｅｒｂｉｎｄｕｎｇｅｎ）、過酸化物、過酸化水素・架橋助剤（Ｋｏａｇｅｎｓ）化合物、フェノール樹脂、触媒、可塑化油（Ｗｅｉｃｈｍａｃｈｅｒｏｅｌｅ）、有機充填剤、無機充填剤、酸化防止剤、可塑剤、ＵＶ安定剤、難燃剤および／または添加剤が使用される場合も同じく有利である。
【００２８】
前記ブレンドに対して５〜８０質量％の、１つ以上のポリイソシアネートと１つ以上の高分子グリコールからのプレポリマーが、鎖延長剤と一緒に添加されて均一化される場合も同じく有利である。
【００２９】
前記均一化および加硫が、インターナルミキサー（Ｉｎｎｅｎｍｉｓｃｈｅｒ）、ロールミルおよび／または押出機で実現される場合も有利である。
【００３０】
本発明による解決法を用いて、初めに、改善された物理的特性を有し、および容易ならびにエネルギー効率良くかつ経済的に製造することができる、熱可塑性ポリウレタンとゴムからのブレンドを１つの方法によって提供することが可能になる。
【００３１】
ここで、本発明によるブレンドは、熱可塑性ポリウレタンとゴムからなり、ここで、このブレンド中には、ゴムまたはゴム混合物中で均一化されて存在している１つまたは複数の熱可塑性ポリウレタンが、前記ブレンドに対して５〜８０質量％存在しており、およびゴムまたはゴム混合物とポリウレタンとの接触領域には、これらの材料のかみ合わせ状結合が相互に存在している。
【００３２】
本発明により存在しているゴムまたはゴム混合物は、加硫されたゴムまたは加硫されたゴム混合物、合成ゴム、天然ゴム、アクリレートゴム、クロロプレンゴム、ハロゲンブチルゴム、ポリウレタンゴム、イソプレンゴム、ブチルゴム、ニトリル・ブタジエンゴム、熱可塑性エラストマー、熱可塑性加硫物および／またはプラストマーまたはそれらの混合物であるのが有利である。
【００３３】
前記ブレンド中に、熱可塑性ポリウレタンであって、前記ゴムまたはゴム混合物中に均一化されて存在しており、このゴムまたはゴム混合物とポリウレタンとの接触領域において、これらの材料のかみ合わせ状結合を相互に有している熱可塑性ポリウレタンが７０質量％まで存在しているのが有利である。
【００３４】
本発明によれば、本発明によるブレンドは、少なくとも１つのゴムまたは少なくとも１つのゴム混合物が均一化される方法によって製造される。次に、前記ポリウレタンの前駆体が前記ブレンドに対して５〜８０質量％添加されて、前記ゴムまたは前記ゴム混合物と均一化される。前記前駆体は、
・１つ以上のポリイソシアネートと、１つ以上の高分子グリコールと、少なくとも１つの鎖延長剤とからの１つもしくは複数のプレポリマー、
ならびに／または
・１つまたは複数のポリイソシアネート、高分子グリコールおよび鎖延長剤のモノマー
である。
【００３５】
１つ以上のポリイソシアネートと１つ以上の高分子グリコールからのプレポリマーが、混合および反応によって製造されて、少なくとも１つの鎖延長剤と一緒に、前記ゴムまたは前記ゴム混合物に添加されるのが有利である。
【００３６】
本発明による方法によって、前記熱可塑性ポリウレタンは、前駆体のイソシアネート基、つまりポリイソシアネートと高分子グリコールからのプレポリマーのイソシアネート基、またはポリイソシアネートおよび高分子グリコールおよび前記鎖延長剤のアミン基のモノマーのイソシアネート基の付加反応によって、混合および均一化の間に前記ゴム中でｉｎ  ｓｉｔｕで合成される。
【００３７】
続いて、そのようにして生じたポリマーブレンドが、前記ゴムまたは前記ゴム混合物の加硫プロセスに供されるのが有利である。ポリイソシアネートと高分子グリコールから製造されるプレポリマーの代わりに、熱可塑性ポリウレタンを前記ゴム中でｉｎ  ｓｉｔｕ形成させるために、ポリイソシアネートおよび高分子グリコールのモノマーが前記鎖延長剤と一緒に直接使用されてもよい。
【００３８】
本発明による方法を用いて、前記ゴムまたは前記ゴム混合物を混合する間に前記前駆体を添加することによってｉｎ  ｓｉｔｕで合成されたポリウレタンが生じ、このポリウレタンは、改善された均一化、およびポリウレタンとゴムの接触領域におけるこれらの材料のかみ合わせ状結合を形成し、このことによって、本発明によるブレンドの改善された特性、例えば、改善された弾性率、高められた引張破壊応力、破断伸びおよび低下した摩耗挙動での硬度がもたらされる。
【００３９】
本発明によるブレンドは、９０〜１１０のイソシアネート指数を有している。イソシアネート指数とは、前記ブレンドにおけるイソシアネート基のイソシアネート反応性水素原子に対する百分率であると理解される。
【００４０】
大半のポリマーは、分子レベルでは混合不可能であり、このことは、熱動力学的理由から明らかである。異なるポリマーの混合の結果として、多くの場合、多相系が生じ、ここで、一般に、１つの反応相手のマトリックス内に別のポリマーの領域が生じる。重合法の選択、およびそれによって２つの相の物理的・化学的な混合は、それぞれの相の間の多くはほんのわずかの界面張力、および多くは粗分散型のブレンドの微細構造に決定的な影響を及ぼす。
【００４１】
本発明による解決策を用いて、驚くべきことに、熱可塑性ポリウレタンとゴムからのブレンドであって、ポリウレタン前駆体／１つ以上のポリイソシアネートと、１つ以上の高分子グリコールと鎖延長剤からのプレポリマーの前駆体、または１つ以上のポリイソシアネートおよび１つ以上の高分子グリコールおよび鎖延長剤のモノマーの前駆体が、前記ゴムの均一化および有利には加硫の間にｉｎ  ｓｉｔｕで合成されて熱可塑性ポリウレタンになる場合に、有利な特性を有する前記ブレンドが製造できることを見出すことができた。
【００４２】
これは、公知の先行技術と比べて、費用のかかる解決手段を使用する必要がない一方、ポリウレタンを事前に製造しないで済ませられることが特に有利である。
【００４３】
本発明により使用される有機ポリイソシアネートは、有利には、脂肪族、芳香族、脂環式および芳香脂肪族ポリイソシアネート、特にジイソシアネート、例えばヘキサメチレンジイソシアネート、イソホロンジイソシアネート、４，４’−ジイソシアネート、テトラメチル−ｍ−キシリレンジイソシアネート、テトラメチル−ｐ−キシリレンジイソシアネート、トルエンジイソシアネート、キシレンジイソシアネート、フェニレンジイソシアネート、好ましくは４，４’−ジフェニルメタンジイソシアネート、場合によりジフェニルメタンジイソシアネートのイソマーを有するものである。本発明により使用されるポリイソシアネートは、ポリウレタン技術において公知の、反応性のイソシアネート側基を有する化合物であってもよい。
【００４４】
さらに本発明によれば、高分子グリコールであって、ポリオレフィン、ポリカーボネート、ポリアセテート、ポリシロキサン、好ましくはポリカプロラクトン、ポリエステル、ポリエーテル、ポリエステル／ポリエーテルからのブロックコポリマーなど、およびその混合物をベースにするポリオールとも呼ばれる高分子グリコールが使用されるのが有利である。本発明によれば、飽和および／または不飽和ポリオールが使用されてもよい。
【００４５】
鎖延長剤として、有利には、多官能性化合物および特にジイソシアネート反応性水素を含む化合物、好ましくはジオール、より好ましくはジアミンまたは種々の種類の混合物が使用されてよい。アミン系鎖延長剤、好ましくはジアミンは、以下の物質クラスから選択されてよい：４，４’−メチレンジアニリン、ｏ−フェニレンジアミン、ｍ−フェニレンジアミン、ｐ−フェニレンジアミン、４，４’−メチレン−ビス（２−メトキシアニリン）、ビス（４−アミノ−２−クロロ−３，５−ジエチルフェニル）−メタン、４，４’−メチレンビス（２，６−ジエチルアニリン）、４，４’−メチレンビス（２−メチルアニリン）、４，４’−メチレンビス（２，６−ジメチルアニリン）、４，４’−メチレンビス（２−イソプロピル−６−メチルアニリン）、４，４’−メチレンビス（２，６−ジイソプロピルアニリン）、ジエチルトルエンジアミン、４，４’−ジアミノジフェニルスルホン、３，３’−ジアミノジフェニルスルホン、４，４’−メチレンビス（２−クロロアニリン）、トリメチレンビス−（４−アミノベンゾエート）、メチレンビス（２−エチル−６−メチルアニリン）、３，５−ジメチルチオ−２，４−トルエンジアミン、３，５−ジメチルチオ−２，６−トルイレンジアミン、３，５−ジエチルトルエン−２，６−ジアミン、３，５−ジエチルトルエン−２，４−ジアミン、ナフタレン−１，８−ジアミン、２，４−トルイレンジアミン、２，６−トルイレンジアミン、３，４−トルイレンジアミン、ベンジジンおよびその誘導体、１，３−ビス（３−アミノフェノキシ）ベンゼン、４，４’−ジアミノジフェニルエーテル、ジアミノジヒドロキシスルホン、４，４’−（ｐ−フェニレンジイソプロピリデン）ジアニリン、４，４’−（ｍ−フェニレンジイソプロピリデン）ジアニリン。第二級アミン鎖延長剤、およびブロック化ヒドロキシル基および／またはアミン官能基を有する鎖延長剤の遅延作用を有する錯体化合物が、本発明によるブレンドの製造のために使用されてもよい。
【００４６】
前記ゴム成分は、当該技術において公知の任意の慣用のゴムから選択されてよい。極性ゴム、例えばニトリル・ブタジエンゴム、カルボキシル化ニトリル・ブタジエンゴム、水素化ニトリル・ブタジエンゴム、水素化カルボキシル化ニトリル・ブタジエンゴム、ニトリル・イソプレンゴム、アクリレートゴム、クロロプレンゴム、ハロゲンブチルゴム、ポリウレタンゴムなどから；同じく非極性ゴム、例えば天然ゴム、イソプレンゴム、ブタジエンゴム、スチレン・ブタジエンゴム、ブチルゴムなどから、または種々のゴムの混合物からも選択されてよい。前記ゴム成分は、熱可塑性エラストマー、熱可塑性加硫物、プラストマーまたは別のゴム状物質からなっていてもよい。
【００４７】
本発明のゴム成分は、特にジエンゴム、水素化ジエンゴム、好ましくはニトリルゴム、および有利にはニトリル・ブタジエンゴムである。
【００４８】
前記ゴム成分は、好ましくは慣用の加硫物か、あるいはむしろ電子線誘起性加硫物（Ｅｌｅｋｔｒｏｎｅｎｓｔｒａｈｌ  ｉｎｄｕｚｉｅｒｔｅ  Ｖｕｌｋａｎｉｓａｔｉｏｎ）によって架橋されるのが好ましい。
【００４９】
一般的な架橋剤は、当該技術において公知の通り、硫黄化合物、促進硫黄化合物、過酸化物、過酸化水素・架橋助剤化合物、フェノール樹脂および／またはそれらの組み合わせである。
【００５０】
同じく、ポリウレタン技術およびゴム技術に一般的な助剤および添加剤が使用されてもよい。これには、相溶化剤、例えば界面活性物質の使用が含まれ、ポリウレタンとゴムの相の間の界面張力を調整する。触媒、可塑化油、有機および無機充填剤、酸化防止剤、可塑剤、ＵＶ安定剤、難燃剤ならびに添加剤として本発明による混合物に好適な別の物質も含まれている。
【００５１】
本発明によるｉｎ  ｓｉｔｕ法は、当該技術で公知の慣用のインターナルミキサー、ロールミルまたは押出機を使用して行われてよい。
【００５２】
したがって、本発明による方法は特に有利である、それというのは、ポリウレタンが分散して分布しているゴムのマトリックスからなる本発明によるブレンドを得るために、高反応性および高分子のアミン系鎖延長剤を、触媒を使用せずに使用することができるからでもある。ここで、ｉｎ  ｓｉｔｕで合成された熱可塑性ポリウレタンにおける前記鎖延長剤のジアミン含有量によって、前記ブレンドの著しい機械的強化が達成されることが有利である。
【００５３】
さらに、本発明による方法は、ｉｎ  ｓｉｔｕで合成された熱可塑性ポリウレタンの軟質および硬質セグメントの割合の調整において高い可撓性を可能にし、および明らかに改善された物理的特性、特に引張強度および摩耗強度をもたらす。
【００５４】
以下において、本発明を２つの実施例において詳細に説明する。
【００５５】
例１
ニトリル・ブタジエンゴム１００ｇを、加熱したインターナルミキサー（Ｈａａｋｅ  Ｒｈｅｏｍｉｘ  ６００Ｐ）で、１２０℃および６０ｒｐｍにて５分間混練する。次に、プレポリマー（メチレンジフェニルジイソシアネート、ポリエステルベースのプレポリマーであってイソシアネート８．５４質量％を有するもの）８．２ｇと、鎖延長剤として４，４’−（ｍ−フェニレンジイソプロピリデン）アニリン２．９ｇとを予混合し、前記ゴムに加えて混合して、これらの成分を１２０℃で５分混合する。添加した出発物質によって、イソシアネート指数１００が調節されている。続いて、得られた混合物をロールミル（Ｓｅｒｖｉｔｅｃ  Ｐｏｌｙｍｉｘ  １１０Ｌ）で酸化亜鉛５ｇ、ステアリン酸２ｇ、Ｎ−シクロヘキシル−２−ベンゾチアゾリルスルフェンアミド（ＣＢＳ）１．７ｇおよび硫黄２ｇと１０分間混合して、次に、熱プレス機で温度１５０℃および圧力１５Ｍｐａにて加硫する。
【００５６】
純粋なＮＢＲとの比較における、製造したブレンド（ＮＢＲ／ＰＵ  ９０／１０）の機械的特性を第１表に示す。
【００５７】
【表１】
2016529376.tif 000002
【００５８】
例２
例１による、ｉｎ  ｓｉｔｕで合成された熱可塑性ポリウレタンを有するが、質量比８０／２０を有するまた別のニトリルゴム混合物を、例１と同一の方法によって製造した。第２表は、このブレンドの物理的特性値を示している。
【００５９】
【表２】
2016529376.tif 000003
【国際調査報告】
2016529376.tif 000004
2016529376.tif 000005
2016529376.tif 000006
2016529376.tif 000007